(57)【要約】  印刷ロール間隙圧を受けるその耐用寿命全体にわたってゲージ損失を阻止する印刷ブランケットを提供する。印刷ブランケットは、印刷表面層と少なくとも１つの織物プライとを含む。織物プライは、１００％固形分の弾性ウレタン化合物によって含浸することによって処理され、弾性ウレタン化合物は織物プライにおける個別の繊維束の空間に侵入し、ブランケットが永久変形に耐えるように、プライの中の個別の繊維を相対移動から固定する。処理された織物プライを含むブランケットは、その耐用寿命全体にわたってその元のゲージの少なくとも９５％を維持する。
2009517257.tif 000002
【特許請求の範囲】
【請求項１】
印刷表面層と少なくとも１つの織物層とを含むゲージ損失に対して改善された耐性を有する印刷ブランケットであって、前記の少なくとも１つの織物層は、前記織物プライの中に１００％固形分の弾性ウレタン化合物を含浸することによって、印刷ロール間隙圧を受けるときに永久変形を阻止するように処理されており、前記印刷ブランケットはその耐用寿命全体にわたってその元のゲージの少なくとも９５％を維持する印刷ブランケット。
【請求項２】
前記織物層が織布、不織布、横糸挿入織物、またはコードから選択される請求項１に記載の印刷ブランケット。
【請求項３】
圧縮層を含む請求項１に記載の印刷ブランケット。
【請求項４】
前記の少なくとも１つの織物プライが、約６ｇ／ｃｍ２から約２０５ｇ／ｃｍ２までの前記弾性ウレタン化合物によって含浸されている請求項１に記載の印刷ブランケット。
【請求項５】
前記の少なくとも１つの織物プライが、約６ｇ／ｃｍ２から約１２５ｇ／ｃｍ２までの前記弾性ウレタン化合物によって含浸されている請求項１に記載の印刷ブランケット。
【請求項６】
前記弾性ウレタンが注型用ポリウレタンエラストマーおよび熱可塑性ポリウレタンから選択される請求項１に記載の印刷ブランケット。
【請求項７】
少なくとも２つの織物プライを含み、前記織物プライの各々が前記弾性ウレタン化合物によって含浸されている請求項１に記載の印刷ブランケット。
【請求項８】
ゲージ損失に対して改善された耐性を有する印刷ブランケットの製造方法であって、
印刷表面層と少なくとも１つの織物層とを含む印刷ブランケットを提供するステップと、
前記の少なくとも１つの織物層を、前記ウレタンが前記織物層における個別の繊維束の内部の空間に侵入し、前記繊維を相対移動から固定するように、１００％固形分の弾性ウレタン化合物によって含浸し、こうして前記印刷ブランケットはその耐用寿命全体にわたってその元のゲージの少なくとも９５％を維持するステップと
を含む方法。
【請求項９】
前記弾性ウレタンが注型用ポリウレタンエラストマーおよび熱可塑性ウレタンから選択される請求項８に記載の方法。
【請求項１０】
前記弾性ウレタンが注型用ポリウレタンエラストマーを含み、前記方法が前記ポリウレタンを硬化するステップを含む請求項９に記載の方法。
【請求項１１】
前記の少なくとも１つの織物プライが、約６ｇ／ｃｍ２から約２０５ｇ／ｃｍ２までの前記弾性ウレタン化合物によって含浸されている請求項８に記載の方法。
【請求項１２】
前記の少なくとも１つの織物プライが、約６ｇ／ｃｍ２から約１２５ｇ／ｃｍ２までの前記弾性ウレタン化合物によって含浸されている請求項７に記載の印刷ブランケット。
【発明の詳細な説明】
【技術分野】
【０００１】
本発明は印刷ブランケットに関し、より具体的には、改善された動的厚さ安定性とゲージ損失に対する耐性とを有する印刷ブランケットに関する。
【背景技術】
【０００２】
最も一般的な印刷方法の１つはオフセット平版印刷である。この印刷方法では、インクは、紙などの基板に転写される前に、印刷プレートからブランケットシリンダの上に取り付けられたゴム表面の印刷ブランケットにオフセットされる。一般的に、印刷ブランケットは多くの織物プライおよび／または高分子プライによって補強されている。
【０００３】
インクで表した画像がプレートからブランケットへ転写されるステップ中、および画像が印刷ブランケットから紙へ転写されるステップ中は、２つの接触表面の間に密接な接触を有することが重要である。これは通常、２つの表面の間に一定の干渉があるように、およびブランケットが実行中に一定の深さに圧縮されるように、ブランケットで覆われたシリンダとこれが接触する支持シリンダとを位置付けることによって達成される。しかし、当技術分野で現在使用されている印刷ブランケットは、これらが最初に張力をかけられて設置されると厚さ（すなわちゲージ）を損失する傾向があり、ブランケットがそれぞれの印刷シリンダ、ブランケットで覆われたシリンダ、および支持シリンダの間のロール間隙における干渉圧に繰り返し曝されるので、さらに厚さを損失する。ブランケットは、全ブランケット表面の一部分における永久的な変形から、またはブランケット表面上の干渉圧の反復サイクルによる長い時間経過にわたるブランケットゲージの漸進的な低下から、機能しなくなる可能性がある。
【０００４】
長い時間経過にわたるゲージ損失を阻止する印刷ブランケットを提供しようとする試みがなされてきた。例えば、本譲受人に譲渡された米国特許第５４９８４７０号は、ゲージ損失を阻止するエラストマー化合物を含浸した織物プライを含む印刷ブランケットを教示している。しかしこの方法では、含浸の前にエラストマー化合物を溶解してエラストマーを液化するために溶剤を使用する必要がある。次に、含浸の後にこのような溶剤を放出して、安全に処分しなければならない。
【発明の開示】
【発明が解決しようとする課題】
【０００５】
溶剤の使用を必要とすることなく、改善されたゲージ維持をその他の改善されたブランケット性能の特性と共に達成することが望ましいことであろう。したがって、当技術分野ではゲージ損失に対する改善された耐性を示す印刷ブランケット構造および製造方法がなお必要である。
【課題を解決するための手段】
【０００６】
本発明は、ポリウレタンを含む１００％固形分のエラストマー材料によって含浸された少なくとも１つの織物層を含む印刷ブランケットと製造方法を提供することによって、この必要性に応じる。この印刷ブランケットは、印刷ロール間隙圧を受けるときにその寿命全体にわたってゲージ損失を阻止し、また良好な圧縮永久ひずみ、ヒステリシス、および弾性反撥性も示す。
【０００７】
本発明の一態様によれば、ゲージ損失に対して改善された耐性を有する印刷ブランケットが提供され、これは印刷表面層と少なくとも１つの織物層とを含み、この場合、織物層は、１００％固形分の弾性ウレタン化合物を織物プライの中に含浸することによって、印刷ロール間隙圧を受けたときの永久変形を阻止するように処理されている。「永久変形を阻止すること」とは、ブランケットがブランケットの耐用寿命全体にわたってその元のゲージの少なくとも９５％を維持することを意味する。一般的に、このような耐用寿命には１００万回以上の型押しが含まれることもある。
【０００８】
織物層は、織布または不織布、横糸挿入織物、またはコードを含んでもよい。ある実施形態では、印刷ブランケットは少なくとも２つの織物プライを含み、各プライは弾性ウレタン化合物によって含浸されている。
【０００９】
印刷ブランケットはさらに圧縮層を含んでもよい。
【００１０】
１つまたは複数の織物プライは、約６ｇ／ｍ２から約２０５ｇ／ｍ２までの１００％固形分弾性ウレタン化合物を織物プライに含浸することによって処理されることが好ましい。織物プライは、約６ｇ／ｍ２から約１２５ｇ／ｍ２までの弾性ウレタン化合物によって含浸されることがさらに好ましい。織物層は、ウレタンが織物層における個別の繊維束の内部の空間に侵入して、繊維を相対移動に対して固定するように、弾性ウレタン化合物によって含浸される。エラストマー化合物は注型用ポリウレタンエラストマーまたは熱可塑性ポリウレタンを含むことが好ましい。
【００１１】
弾性ウレタン化合物が注型用ポリウレタンを含む場合には、ポリウレタンを液体の形でプライに加え、次いで硬化させることが好ましい。エラストマー化合物が熱可塑性ポリウレタンを含む場合には、化合物を液体として、または織物に熱積層された薄膜として加えてもよい。ポリウレタンは１００％固形分の材料として加えられるので、溶剤の使用は不要である。
【００１２】
したがって、本発明の特徴は、印刷ロール間隙圧を受けるときに耐用寿命全体にわたってゲージ損失を阻止する、オフセット平版印刷の適用において使用するための印刷ブランケットを提供することである。本発明のその他の特徴および利点は、下記の説明、附属の図面、および添付の特許請求の範囲から明らかになろう。
【発明を実施するための最良の形態】
【００１３】
次に図１を参照すると、本発明の一実施形態による典型的な印刷ブランケット１０が図示されている。印刷ブランケットはベースプライ１２を含み、ベースプライ１２は、織物シートまたは薄膜もしくは高分子シートまたは薄膜、１つまたは複数の補強織物プライ１４および１６、および印刷表面層２０を含む。織物プライは、織布、不織布、横糸挿入織物、またはコードを含んでもよい。織物プライが織布から構成されることは好ましい。織物プライを図示するように従来の接着剤１３によって共に接着してもよい。
【００１４】
印刷ブランケットはさらに、エラストマー材料から形成された圧縮層１８を含んでもよい。圧縮層を補強織物層の間、印刷表面層２０の下、または印刷表面層と織物補強層との間に位置付けてもよい。
【００１５】
印刷表面層２０は、インクで表した画像を印刷プレートから受け入れるようになっており、天然ゴムおよび合成樹脂を含む適切ないずれかの高分子材料から構成されてもよい。
【００１６】
ブランケットにおける織物プライ１２、１４、および１６の各々が１００％固形分の弾性ウレタン化合物によって含浸されることは好ましい。エラストマー化合物は、完全でなければ少なくとも部分的に織物層における個別の繊維束の内部の空間内に侵入し、繊維を相対移動に対して固定しなければならない。織物層が、約６ｇ／ｃｍ２から約１２５ｇ／ｃｍ２までの弾性ウレタン化合物によって含浸されることは好ましい。
【００１７】
織物層を含浸するために使用されるエラストマー化合物は、注型用弾性ポリウレタンまたは熱可塑性ポリウレタンであることが好ましい。このようなポリウレタンの使用が従来の技術のゴム化合物使用に優る利点をもたらすことはわかっており、ポリウレタンを１００％固形分の材料として使用してもよく、溶剤の必要性はなくなる。そのうえ、このようなポリウレタン化合物の使用は、従来の技術のゴム化合物の使用に優る改善された引張り強度、伸び率、引裂抵抗、および耐摩耗性を有する（１つまたは複数の）織物層を提供することがわかっている。
【００１８】
エラストマー化合物が注型用ウレタンエラストマーを含む場合には、注型用ウレタンは通常、液体状態に温められた１００％固形分の材料の形で供給され、次いで浸漬被覆、吹付け塗布、リバースロール塗布、ナイフ塗布、またはスロットダイ塗布によって織物層に加えられる。注型用ウレタンエラストマーは一般にポリエーテルまたはポリエステルに基づいている。使用される特定のウレタンに応じて、硬化機構は熱硬化、ＵＶ硬化、または湿分硬化を含んでもよい。通常、硬化を活動化および／または加速するために熱が使用される。本発明において使用するための適切な注型用ウレタンエラストマーには、Ｃｈｅｍｔｕｒａ、ＳＩＫＡ  Ｄｅｕｔｓｃｈｌａｎｄ  ＧｍｂＨ、およびＩＴＷＣ，Ｉｎｃから市販されているものがある。
【００１９】
エラストマー化合物が熱可塑性ポリウレタンを含む場合には、この種のポリウレタンは一般的に、溶解されて、押出しまたはスロットダイ塗布によって、または加熱、リバースロール塗布によって織物に粘性液体として加えられる、１００％固形分の材料として供給される。代替案として、熱可塑性ポリウレタンを熱積層薄膜として織物層に加えてもよい。熱可塑性ポリウレタンは、織物への含浸の後に冷却と改質によって固体としてすべての物理的性質を回復するので、硬化を必要としない。本発明において使用するための適切な熱可塑性ポリウレタンには、Ｈｕｎｔｓｍａｎ  Ｐｏｌｙｕｒｅｔｈａｎｅｓ、Ｄｏｗ、およびＢａｙｅｒから市販されているものがある。
【００２０】
エラストマー化合物が注型用ウレタンまたは熱可塑性ポリウレタンのいずれにせよ、材料の選択、液体状態の粘性、および圧力によって、含浸の度合いを制御することができる。例えば、密な織物層によって、開放織物層よりもウレタン材料を少なく使用することが可能になる。液体状態のウレタンの粘性を、配合によって、および適用温度によって制御することができる。例えば塗布装置によって、または続く圧力ローラの使用によって、圧力を加えて含浸を制御してもよい。含浸中には織物プライを緊張下に維持することが好ましい。
【００２１】
本発明をさらに容易に理解できるように下記の実施例を参照するが、この実施例は本発明の例示であることが意図されており、範囲を限定しようとするものではない。
【実施例１】
【００２２】
補強材料の単一層と２つの層を含む印刷ブランケットとの試料を、ウレタンを組み込んだ場合と組み込まない場合とについて試験した。印刷ブランケットは、ウレタンで含浸されたただ１つの織物の層を備えていた。下記の表１は、ウレタンの組み込みによって起こる物理的性質の向上を示す。
【００２３】
【表１】
2009517257.tif 000003
【００２４】
ブランケットの試料を、ブランケットが２つのプラテンの間で繰り返し高速で圧搾される印刷方法をシミュレートすることによって試験した。下の表２は、ウレタンを含む場合と含まない場合の、ブランケットについて５００００回の型押しの後のゲージ損失を示す。
【００２５】
【表２】
2009517257.tif 000004
【００２６】
本発明を詳細にその好ましい実施形態を参照して説明したが、本発明の範囲を逸脱することなく変更および変形が可能であることは明らかであろう。
【図面の簡単な説明】
【００２７】
【図１】本発明の一実施形態による、各層を部分的に切り欠いた、印刷ブランケットの一セグメントの斜視図である。
【図１】
2009517257.tif 000005
【手続補正書】
【提出日】平成20年7月30日(2008.7.30)
【手続補正１】
【補正対象書類名】特許請求の範囲
【補正対象項目名】全文
【補正方法】変更
【補正の内容】
【特許請求の範囲】
【請求項１】
印刷表面層と少なくとも１つの織物層とを含むゲージ損失に対して改善された耐性を有する印刷ブランケットであって、前記の少なくとも１つの織物層は、前記織物プライの中に１００％固形分の弾性ウレタン化合物を含浸することによって、印刷ロール間隙圧を受けるときに永久変形を阻止するように処理されており、こうして前記ウレタンが前記織物層における個別の繊維束の内部の空間に侵入し、前記繊維を相対移動から固定する印刷ブランケット。
【請求項２】
前記織物層が織布、不織布、横糸挿入織物、またはコードから選択される請求項１に記載の印刷ブランケット。
【請求項３】
圧縮層を含む請求項１に記載の印刷ブランケット。
【請求項４】
前記の少なくとも１つの織物プライが、約６ｇ／ｃｍ２から約２０５ｇ／ｃｍ２までの前記弾性ウレタン化合物によって含浸されている請求項１に記載の印刷ブランケット。
【請求項５】
前記の少なくとも１つの織物プライが、約６ｇ／ｃｍ２から約１２５ｇ／ｃｍ２までの前記弾性ウレタン化合物によって含浸されている請求項１に記載の印刷ブランケット。
【請求項６】
前記弾性ウレタンが注型用ポリウレタンエラストマーおよび熱可塑性ポリウレタンから選択される請求項１に記載の印刷ブランケット。
【請求項７】
少なくとも２つの織物プライを含み、前記織物プライの各々が前記弾性ウレタン化合物によって含浸されている請求項１に記載の印刷ブランケット。
【請求項８】
前記の少なくとも１つの織物プライが、約６ｇ／ｃｍ２から約１２５ｇ／ｃｍ２までの前記弾性ウレタン化合物によって含浸されている請求項７に記載の印刷ブランケット。
【請求項９】
前記弾性ウレタンが熱可塑性ポリウレタンを含む請求項１に記載の印刷ブランケット。
【請求項１０】
ゲージ損失に対して改善された耐性を有する印刷ブランケットの製造方法であって、
印刷表面層と少なくとも１つの織物層とを含む印刷ブランケットを提供するステップと、
前記の少なくとも１つの織物層を、前記ウレタンが前記織物層における個別の繊維束の内部の空間に侵入し、前記繊維を相対移動から固定するように、１００％固形分の弾性ウレタン化合物によって含浸するステップと
を含む方法。
【請求項１１】
前記弾性ウレタンが注型用ポリウレタンエラストマーおよび熱可塑性ウレタンから選択される請求項１０に記載の方法。
【請求項１２】
前記弾性ウレタンが注型用ポリウレタンエラストマーを含み、前記方法が前記ポリウレタンを硬化するステップを含む請求項１１に記載の方法。
【請求項１３】
前記の少なくとも１つの織物プライが、約６ｇ／ｃｍ２から約２０５ｇ／ｃｍ２までの前記弾性ウレタン化合物によって含浸されている請求項１２に記載の方法。
【請求項１４】
前記弾性ウレタンが熱可塑性ウレタンを含み、前記方法が前記熱可塑性ウレタンを加熱するステップを含む請求項１０に記載の方法。
【請求項１５】
前記の少なくとも１つの織物層が含浸中に緊張下に維持される請求項１０に記載の方法。
【請求項１６】
前記の少なくとも１つの織物層が含浸中に圧力下に維持される請求項１０に記載の方法
【国際調査報告】
2009517257.tif 000006
2009517257.tif 000007
2009517257.tif 000008